СПОСОБ ПОЛУЧЕНИЯ МИКРО-МЕЗОПОРИСТОГО ЦЕОЛИТА Y И ЦЕОЛИТ, ПОЛУЧЕННЫЙ ЭТИМ СПОСОБОМ

2
1. Способ получения микро-мезопористого цеолита Y, включающий суспендирование и активацию деалюминированного цеолита Y в растворе гидроксида аммония с последующим смешением суспензии с катионным поверхностно-активным веществом ПАВ - галогенидом цетилтриметиламмония, гидротермальной обработкой в его присутствии, сушкой, прокаливанием и выделением готового продукта, отличающийся тем, что концентрацию раствора гидроксида аммония и галогенида цетилтриметиламмония выбирают так, чтобы обеспечить отношение ОН/цеолит 10-25 ммоль/г, отношение ПАВ/цеолит 0,8-2,0 ммоль/г, отношение HO/цеолит 1,8-3,6 моль/г, а гидротермальную обработку проводят при температуре 60-95°С и атмосферном давлении в течение 1-1,5 ч.
2. Микро-мезопористый цеолит Y, отличающийся тем, что он получен способом по п. 1, при этом доля мезопор в его общем объеме пор составляет 0,5-0,7, а в его спектре кислотности доля кислотных центров с энергией активации десорбции аммиака 95-140 кДж/моль составляет 0,5-0,6.